(57)【要約】    【課題】  シート基材の表面に、光触媒層を形成する技術を、形成される光触媒層が細かなクラックを有するものとなるように改良する。    【解決手段】  本発明は、シート基材の少なくとも一方の表面であり、光触媒層が設けられることで光酸化機能が与えられる特定表面に、光触媒層を形成する光触媒シートの製造方法である。この製造方法では、線膨張係数が５（１０−５／℃）以上である合成樹脂と、線膨張係数が２（１０−５／℃）以下である光触媒粉を含有する分散液を、シート基材の特定表面に塗布し、分散液を塗布したそのシート基材を焼成し、焼成したそのシート基材を１０分以内に常温まで冷却する。【選択図】    なし【特許請求の範囲】
【請求項１】
シート基材の少なくとも一方の表面であり、光触媒層が設けられることで光酸化機能が与えられる特定表面に、光触媒層を形成する光触媒シートの製造方法であって、
前記特定表面に、線膨張係数が５（１０−５／℃）以上である合成樹脂及び／又はゴム材料と、線膨張係数が２（１０−５／℃）以下である光触媒粉を含有する分散液を塗布し、
前記分散液を塗布したシート基材を加熱し、
加熱したそのシート基材を常温まで冷却することで、前記特定表面に光触媒層を設ける、
光触媒シートの製造方法。
【請求項２】
前記特定表面に、線膨張係数が５（１０−５／℃）以上である合成樹脂及び／又はゴム材料を含有する分散液である前処理分散液を塗布し、前記前処理分散液を塗布したシート基材を加熱し、前記前処理分散液中の前記合成樹脂及び／又はゴム材料を固化させてから、前記分散液の塗布を行う、
請求項１記載の光触媒シートの製造方法。
【請求項３】
シート基材の少なくとも一方の表面であり、光触媒層が設けられることで光酸化機能が与えられる特定表面に、光触媒層を形成する光触媒シートの製造方法であって、
前記特定表面に、線膨張係数が５（１０−５／℃）以上である合成樹脂及び／又はゴム材料を含有する分散液である前処理分散液を塗布し、
前記前処理分散液を塗布したシート基材を加熱し、前記前処理分散液中の前記合成樹脂及び／又はゴム材料を固化させてから、
線膨張係数が２（１０−５／℃）以下である光触媒粉を含有する分散液を塗布し、
前記分散液を塗布したシート基材を加熱し、
加熱したそのシート基材を常温まで冷却することで、前記特定表面に、光触媒粉が８５重量％以上を占める光触媒層を設ける、
光触媒シートの製造方法。
【請求項４】
シート基材の少なくとも一方の表面であり、光触媒層が設けられることで光酸化機能が与えられる特定表面に、光触媒層を形成する光触媒シートの製造方法であって、
前記シート基材として、前記特定表面に、線膨張係数が５（１０−５／℃）以上である合成樹脂及び／又はゴム材料を含有する層を有するものを用い、
前記特定表面に、線膨張係数が２（１０−５／℃）以下である光触媒粉を含有する分散液を塗布し、
前記分散液を塗布したシート基材を加熱し、
加熱したそのシート基材を常温まで冷却することで、前記特定表面に、光触媒粉が８５重量％以上を占める光触媒層を設ける、
光触媒シートの製造方法。
【請求項５】
前記分散液に含有される前記光触媒粉を接着する接着層を生成してから、その接着層の上に前記分散液を塗布する、
請求項３又は４記載の光触媒シートの製造方法。
【請求項６】
前記分散液によって形成される光触媒層の厚さを、０．５μｍ以上とする、
請求項１〜５のいずれかに記載の光触媒シートの製造方法。
【請求項７】
前記光触媒粉は、高活性タイプの光触媒と、ガス吸着タイプの光触媒の少なくとも一方を含む、
請求項１〜６のいずれかに記載の光触媒シートの製造方法。
【請求項８】
加熱したシート基材を常温まで冷却するのに必要な時間を１０分以内とする、
請求項１〜７のいずれかに記載の光触媒シートの製造方法。
【発明の詳細な説明】
【技術分野】
【０００１】
本発明は、シート基材の表面に、光触媒層を形成して光触媒シートを製造するための技術に関する。
【背景技術】
【０００２】
主に建材として用いられるシート状の材料の中に、シート基材の表面に光触媒層を有する物が存在する。光触媒層には、例えば二酸化チタンなどの光酸化機能を有する光触媒粉が含まれている。光触媒層は、太陽光などの光を受けて酸化機能を発揮し、また、その酸化機能に基づく例えば防汚、消臭、抗菌などの優れた機能を発揮する。
【０００３】
ところで、一般に、光触媒層の表面は平滑である方がよいとされている。特に、光触媒層が、光酸化機能に加えて親水性に基づくセルフクリーニング機能を有するものである場合には、光触媒層の表面にクラックがあると、汚れ物質がそのクラック内に入り込むことで上述のセルフクリーニング機能が発揮されなくなるので、光触媒層を形成する場合、その表面をできる限り平滑にしようという努力が行われる。
【０００４】
しかしながら、本願発明者の研究により、光触媒層の表面にクラックがある場合の方が、防汚、消臭、抗菌などの機能がより良く発揮される場合があることが見出された。特に、その光触媒層が、親水性をそれほど重視しないものである場合には、クラックがあることによるセルフクリーニング機能の低下のデメリットよりも、防汚、消臭、抗菌などの機能の向上のメリットの方が大きくなる。
【発明の開示】
【発明が解決しようとする課題】
【０００５】
本発明は、シート基材の表面に、光触媒層を形成する技術を、形成される光触媒層が、細かなクラックを有する３次元的な表面構造を持つものとなるように改良することをその課題とする。
【課題を解決するための手段】
【０００６】
上述の課題を解決するための本願発明として、本願発明者は、以下の２つの発明を提案する。
【０００７】
第１発明は、シート基材の少なくとも一方の表面であり、光触媒層が設けられることで光酸化機能が与えられる特定表面に、光触媒層を形成する光触媒シートの製造方法である。
この製造方法では、前記特定表面に、線膨張係数が５（１０−５／℃）以上である合成樹脂及び／又はゴム材料と、線膨張係数が２（１０−５／℃）以下である光触媒粉を含有する分散液を塗布し、前記分散液を塗布したシート基材を加熱し、加熱したそのシート基材を常温まで冷却することで、前記特定表面に光触媒層を設ける。
第１発明では、合成樹脂及び／又はゴム材料と、合成樹脂及び／又はゴム材料とは線膨張係数が異なる光触媒粉とをともに含む分散液をシート基材の表面に塗布し、それを加熱してから冷却する。このようにすると、合成樹脂及び／又はゴム材料と光触媒粉との間における線膨張係数の相違により、両者の間に微細な隙間が生じる。この隙間がクラックとなるので、この方法により作られた光触媒層は、その表面に３次元構造を持つものとなり、その表面積が大きくなることにより、優れた性能を有するものとなる。
第１発明では、前記特定表面に、線膨張係数が５（１０−５／℃）以上である合成樹脂及び／又はゴム材料を含有する分散液である前処理分散液を塗布し、前記前処理分散液を塗布したシート基材を加熱し、前記前処理分散液中の前記合成樹脂及び／又はゴム材料を固化させてから、前記分散液の塗布を行うようにしてもよい。前処理分散液に含有された合成樹脂及び／又はゴム材料を含む層を前記特定表面に固定的に設けるには、例えば、前記前処理分散液を塗布したシート基材を加熱した後に、乾燥及び／又は冷却を行えばよい。
以上の方法では、分散液によって形成される上述の光触媒層は、前処理分散液に含有されていた合成樹脂及び／又はゴム材料によって形成される層の上に形成されることになる。前処理分散液に含有されていた合成樹脂及び／又はゴム材料によって形成される上述の層に含まれている合成樹脂及び／又はゴム材料は、線膨張係数が５（１０−５／℃）以上と比較的大きい。したがって、前処理分散液を用いると、線膨張係数の小さい光触媒粉を含む光触媒層にクラックが入りやすくなる。
【０００８】
第２発明は、以下のようなものである。
第２発明は、シート基材の少なくとも一方の表面であり、光触媒層が設けられることで光酸化機能が与えられる特定表面に、光触媒層を形成する光触媒シートの製造方法である。
この製造方法では、前記特定表面に、線膨張係数が５（１０−５／℃）以上である合成樹脂及び／又はゴム材料を含有する分散液である前処理分散液を塗布し、前記前処理分散液を塗布したシート基材を加熱し、前記前処理分散液中の前記合成樹脂及び／又はゴム材料を固化させてから、線膨張係数が２（１０−５／℃）以下である光触媒粉を含有する分散液を塗布し、前記分散液を塗布したシート基材を加熱し、加熱したそのシート基材を常温まで冷却することで、前記特定表面に、光触媒粉が８５重量％以上を占める光触媒層を設ける。
第２発明における光触媒層は、光触媒粉が８５重量％以上を占めるものとされており、第１発明の場合と違って、ほぼ光触媒粉のみでできているといえる。第２発明では、このような光触媒層を、光触媒粉よりも線膨張係数が大きい合成樹脂及び／又はゴム材料によって形成される層の上に重ねて作る。前処理分散液に含有された合成樹脂及び／又はゴム材料を含む層を前記特定表面に固定的に設けるには、例えば、前記前処理分散液を塗布したシート基材を加熱した後に、乾燥及び／又は冷却を行えばよい。
第１発明と同様の分散液を塗布したシート基材の加熱、冷却を行うと、光触媒粉と合成樹脂及び／又はゴム材料との間の線膨張係数の相違により、最終的に得られる光触媒層には、微小なクラックが入ることになる。これにより、シート基材の表面に設けられた光触媒層は、その表面に三次元構造を有するものとなり、その表面積が大きくなることにより、優れた性能を有するものとなる。
同様の作用効果を、以下の第２発明による光触媒シートの製造方法によっても得ることができる。
その製造方法は、シート基材の少なくとも一方の表面であり、光触媒層が設けられることで光酸化機能が与えられる特定表面に、光触媒層を形成する光触媒シートの製造方法である。この製造方法では、前記シート基材として、前記特定表面に、線膨張係数が５（１０−５／℃）以上である合成樹脂及び／又はゴム材料を含有する層を有するものを用い、前記特定表面に、線膨張係数が２（１０−５／℃）以下である光触媒粉を含有する分散液を塗布し、前記分散液を塗布したシート基材を加熱し、加熱したそのシート基材を常温まで冷却することで、前記特定表面に、光触媒粉が８５重量％以上を占める光触媒層を設ける。
【０００９】
第２発明では、前記分散液に含有される前記光触媒粉を接着する接着層を生成してから、その接着層の上に前記分散液を塗布するようにしてもよい。この接着層は、これには限定されないが、例えば、日本曹達株式会社製の商品名ビストレイター（品番ＮＲＣ−３５０Ａ）等を利用して接着層を形成することができる。接着層を設けることにより、光触媒粉の特定表面に対する強固な固着を行えるようになるとともに、光触媒作用によるシート基材の劣化を防止できるようになる。
【００１０】
以下の内容は、第１発明と第２発明に共通する。
分散液によって形成される光触媒層の厚さには特に制限はないが、前記分散液によって形成される光触媒層の厚さを、０．５μｍ以上とすることができる。このようにすることで光触媒層にクラックが生じやすくなり、光触媒層に三次元構造を与えるに好適である。
【００１１】
前記光触媒粉は、既知の光触媒の粉末であれば基本的にどのようなものでも構わない。光触媒としては、二酸化チタン、三酸化チタン、酸化亜鉛などの公知の材料を利用できる。なお、これらの線膨張係数は、０．８（１０−５／℃）前後である。
光触媒粉は、例えば、高活性タイプの光触媒と、ガス吸着タイプの光触媒の少なくとも一方を含むものとすることができる。
高活性タイプの光触媒は、セルフクリーニング機能をより良く発揮するようにされた光触媒であり、例えば石原産業株式会社製の品番ＳＴ−０１、や品番ＳＴ−２１がこれにあたる。高活性タイプの光触媒の例として、二酸化チタンの場合であれば、アナターゼ型とルチル型の２種類が光触媒として一般的に用いられる。特に、その粒子径を小さくしてその表面積を増大させることによってその活性を増大させたアナターゼ型の二酸化チタンは、高活性タイプの光触媒の典型例である。
ガス吸着タイプの光触媒は、光触媒粉の周りに気体中の有害ガスを吸着するための物質が被覆されているものであり、例えば石原産業株式会社製のＳＴ−３１がこれにあたる。
前者を用いるとセルフクリーニング効果を効率よく発揮させることができるという利点が、後者を用いると、気体中の有害物質が効率よく吸着分解されるため気体浄化に優れるという利点をそれぞれ得られるが、両者を用いると両者を併せた効果を得られるだけでなく、両者を単独で利用するよりもガス分解性が高くなるという利点を得られる。
【００１２】
第１発明、第２発明の光触媒シートの製造方法では、いずれの場合でも、分散液を塗布したシート基材を加熱する。この場合の加熱の条件は、適当に決定すればよい。
例えば、第１発明の場合における分散液を塗布したシート基材を加熱する際の温度は、分散液に含まれている合成樹脂、ゴム材料の種類によって選択することが可能である。分散液が合成樹脂を含み、それがフッ素の樹脂である場合には、その加熱温度を、３００〜３８０℃とするのが好ましい。この場合の加熱は、焼成と呼んでもよい程度の高温となる。また、分散液がフッ素以外の合成樹脂、又はゴム材料を含む場合には、分散液を塗布したシート基材を加熱する際の加熱温度は７０〜２００℃とするのが好ましく、その加熱温度を７０〜１２０℃とするのがより好ましい。分散液がフッ素以外の合成樹脂、又はゴム材料を含む場合における、分散液を塗布したシート基材を加熱する際の温度を７０℃より高くするのは、それより低い温度の加熱では、分散液中の溶媒を飛ばすに不十分となり易いからであり、加熱する際の温度を２００℃より低くするのは、それより高い温度の加熱では基材を痛めるおそれがあるからである。
第２発明の場合における分散液を塗布したシート基材を加熱する際の加熱温度は、上述の第１発明における加熱温度の場合と同様に決定することができる。
また、第１発明、第２発明の場合とも、分散液を塗布したシート基材の加熱を行った後、加熱したシート基材を常温まで冷却するのに必要な時間を１０分以内とすることもできる。このようにすると、光触媒層にクラックをより効率的に生じさせられる。
【００１３】
本発明におけるシート基材はどのようなものでも構わない。
例えば、その素材は、ガラス繊維、シリカ繊維、バサルト繊維等の無機繊維であってもよいし、ポリエステル系繊維、ポリ塩化ビニル系繊維、ポリ塩化ビニリデン系繊維、アクリル系繊維、ポリビニルアルコール系繊維、ポリプロピレン系繊維、ポリエチレン系繊維等の合成繊維であってもよい。また、その素材は、ケナフ繊維やジュート繊維等の天然繊維とすることもできる。
シート基材は、また、織布であってもよいし、編物であってもよいし、不織布であってもよい。
シート基材は、また、織布、編物、不織布などによって形成された芯材の少なくとも一方の面に、合成樹脂及び／又はゴム材料を被覆したものであってもよい。かかる被覆を行う場合には、その被覆により形成される層は何層であってもよい。なお、この被覆により形成された層は、シート基材自体が、前処理分散液によって形成される層を予め有している場合における当該前処理分散液によって形成される層であると把握することができる場合がある。
【００１４】
以下の合成樹脂とゴム材料が、本願発明における分散液、又は前処理分散液に含まれる場合がある。なお、以下に例示する合成樹脂とゴム材料は、上述したシート基材における芯材の被覆にも用いることができる。
合成樹脂の例としては、塩化ビニル樹脂（ＰＶＣ）、ポリエチレン（ＰＥ）、ポリプロピレン（ＰＰ）、エチレン酢酸ビニル共重合体（ＥＶＡ）、ポリウレタン（ＰＵ）、ポリスチレン（ＰＳ）、アクリルニトリルブタジエンスチレン共重合体（ＡＢＳ）、ポリアミド（ＰＡ）、アクリル樹脂（ＰＭＭＡ）、ポリカーボネート（ＰＣ）を挙げられる。
合成樹脂の他の例として、ポリテトラフルオロエチレン（ＰＴＦＥ）、テトラフルオロエチレン-ヘキサフルオロプロピレン共重合体（ＦＥＰ）、テトラフルオロエチレン-パーフルオロアルキルビニルエーテル共重合体（ＰＦＡ）、テトラフルオロエチレン-エチレン共重合体（ＥＴＦＥ）、ポリビニリデンフルオライド（ＰＶＤＦ）、ポリビニルフルオライド（ＰＶＦ）などのフッ素樹脂を挙げることができる。
ゴム材料の例としては、クロロプレンゴム（ＣＲ）、クロロスルフォン化ポリエチレンゴム（ＣＳＭ）、天然ゴム、ブタジエンゴム、スチレンブタジエンゴム（ＳＢＲ）、ブチルゴム、アクリルゴム、ウレタンゴム、シリコーンゴム、フッ素ゴム、エチレンプロピレンゴム（ＥＰＤＭ）を挙げることができる。
以上で例示した合成樹脂、ゴム材料は、１種だけで使用しても、２種以上を混合して使用してもよい。また、合成樹脂、ゴム材料は、一つの層に複数種類含まれていてもよい。ただし、フッ素樹脂は、他のフッ素樹脂との混合は可能であるが、フッ素樹脂以外の合成樹脂やゴム材料と混合することはできない。
以上で例示した合成樹脂、ゴム材料の線膨張係数を以下の表１に示す。
【表１】
2006348415.tif 000002
【発明を実施するための最良の形態】
【００１５】
以下、本発明の好ましい第１〜第４実施形態を説明する。各実施形態で共通するものには共通する符号を用いることとし、重複する説明は場合により省略するものとする。
【００１６】
≪第１実施形態≫
第１実施形態による光触媒シート製造方法は、以下のようなものである。第１実施形態では、シート基材の片面に光触媒層を設けることで、シート基材の片面に、光酸化機能が与えられるようにする。
【００１７】
第１実施形態におけるシート基材は、ガラス繊維を織って形成したものである。もっとも、シート基材は、無機繊維（例えば、シリカ繊維、バサルト繊維）、有機繊維（例えば、ポリエステル系繊維、ポリ塩化ビニル系繊維、ポリ塩化ビニリデン系繊維、アクリル系繊維、ポリビニルアルコール系繊維、ポリプロピレン系繊維、ポリエチレン系繊維）など、ガラス繊維以外の繊維により形成されていてもよく、また、必ずしも織ったものでなく、編物であっても、不織布であってもよい。
まず、第１実施形態におけるシート基材の両面の全面に、ＰＴＦＥを含む前処理分散液（Ａ）を塗布する。この前処理分散液（Ａ）は、ＰＴＦＥと水と界面活性剤を混合したものである。
次いで、前処理分散液（Ａ）を塗布したシート基材を、３００〜３８０℃の範囲（この実施形態では、３６０℃）で加熱し、焼成して、ＰＴＦＥの層を、シート基材の両面に固定する。
次いで、上述のように形成したＰＴＦＥの層（ＰＴＦＥ層）の、この実施形態では、両表面に、ＦＥＰを含む前処理分散液（Ｂ）を塗布する。この前処理分散液（Ｂ）は、ＦＥＰと水と界面活性剤を混合したものである。
次いで、前処理分散液（Ｂ）を塗布したシート基材を、３００〜３８０℃の範囲（この実施形態では、３４０℃）で加熱し、焼成して、ＦＥＰの層（ＦＥＰ層）を、シート基材の両面に固定する。
なお、この実施形態では、ガラス繊維を織って形成したシート基材の両面に、ＰＴＦＥ層と、ＦＥＰ層を設けるという説明を行ったが、ガラス繊維を織って形成したシート基材を上述の芯材と見ることにより、この芯材＋ＰＴＦＥ層を本件発明のシート基材と把握することもできるし、芯材＋ＰＴＦＥ層＋ＦＥＰ層を本件発明のシート基材と把握することもできる。
【００１８】
次いで、分散液（Ａ）を調整する。
分散液（Ａ）は、線膨張係数が２（１０−５／℃）以下である光触媒粉を含んでいる。この実施形態における光触媒粉は、アナターゼ型の高活性タイプの酸化チタンの粉である。より具体的には、この実施形態における光触媒粉としては、石原産業株式会社製の品番ＳＴ−０１を用いた。この光触媒粉は、１次粒子径が７ｎｍ、表面積が３００ｍ２／ｇであり、表面処理はされていないものである。なお、この光触媒粉の線膨張係数は０．８（１０−５／℃）である。
分散液（Ａ）は、また、線膨張係数が５（１０−５／℃）以上である合成樹脂及び／又はゴム材料を含んでいる。この実施形態では、後述するように、線膨張係数が５（１０−５／℃）以上である合成樹脂及び／又はゴム材料として、ＦＥＰを用いることとしている。しかしながら、これに代えて、線膨張係数が５（１０−５／℃）以上である他の合成樹脂（例えば、ＰＶＣ、ＰＥ、ＰＰ、ＥＶＡ、ＰＵ、ＰＳ、ＡＢＳ、ＰＡ、ＰＭＭＡ、ＰＣ、ＰＴＦＥ、ＰＦＡ、ＥＴＦＥ、ＰＶＤＦ、ＰＶＦ）や、線膨張係数が５（１０−５／℃）以上であるゴム材料（例えば、ＣＲ、ＣＳＭ、天然ゴム、ブタジエンゴム、ＳＢＲ、ブチルゴム、アクリルゴム、ウレタンゴム、シリコーンゴム、フッ素ゴム、ＥＰＤＭ）、又はこれら２種以上の混合物、或いはこれら１種以上とＦＥＰの混合物を用いることとしてもよい。
なお、合成樹脂及び／又はゴム材料にフッ素樹脂以外のものを用いる場合には、その合成樹脂及び／又はゴム材料が光触媒粉の光酸化機能によって分解されることがないようにするため、アパタイト等で被覆された光触媒粉を上述の光触媒粉として使用するのが好ましい。
分散液（Ａ）は、上述の光触媒粉を固形分として２８重量％含んでいる水系分散体５０ｇと、精製水７５ｇと、ＦＥＰを固形分として５４重量％含んでいる水系分散体７７．８ｇと、シリコン系界面活性剤２．１ｇと、を混合してから、攪拌して調整した。
この分散液（Ａ）における光触媒粉とＦＥＰの重量比は、２５：７５であった。
【００１９】
次いで、上述のようにして調整した分散液（Ａ）を、前処理分散液（Ａ）による上述のＰＴＦＥ層と、前処理分散液（Ｂ）による上述のＦＥＰ層が既に形成された上述のシート基材の片面にバーコート法にて塗布した。もちろん、シート基材の両面に分散液（Ａ）を塗布することも可能である。
【００２０】
次いで、分散液（Ａ）を塗布したシート基材をそのまま常温乾燥させた後、６０℃で５分間更に乾燥させてから、３６０℃で３分間加熱し、焼成した。
【００２１】
次いで、焼成したシート基材を自然乾燥させさせつつ冷却し、光触媒シート製造方法を終了させた。この場合、焼成したシート基材が常温に戻るまでに要する時間は、１０分以内、より詳細には７分であった。
【００２２】
上述のようにして完成させた光触媒シート１０（試料１）の断面図を図１に示す。
光触媒シート１０は、シート基材１１の両面を覆う、前処理分散液（Ａ）によって形成されたＰＴＦＥ層１２、及び前処理分散液（Ｂ）によって形成されたＦＥＰ層１３を備えているとともに、ＦＥＰ層１３の一方を覆う、分散液（Ａ）によって形成された光触媒層１４を備えている。
光触媒層１４の厚さは、３μｍであった。
顕微鏡で調べたところ、光触媒層１４の表面には微細なクラックが入っていた。光触媒層１４の表面を１０００倍の拡大倍率で撮像して得た写真を、図２に示す。
【００２３】
≪第２実施形態≫
第２実施形態による光触媒シート製造方法は、以下のようなものである。
【００２４】
第２実施形態におけるシート基材は、第１実施形態と同様ガラス繊維を織って形成したものである。他のシート基材を用いることができるのは、第１実施形態と同様である。
第２実施形態でも、第１実施形態と同様に、シート基材の両面に、ＰＴＦＥを含む前処理分散液（Ａ）を塗布して焼成し、次いで、それにより形成されたＰＴＦＥ層の両表面に、ＦＥＰを含む前処理分散液（Ｂ）を塗布して焼成してＦＥＰ層を形成した。
【００２５】
次いで、分散液（Ｂ）を調整する。
分散液（Ｂ）は、線膨張係数が２（１０−５／℃）以下である光触媒粉を含んでいる。この実施形態では、光触媒粉は、アナターゼ型のガス吸着タイプの酸化チタンの粉である。より具体的には、この実施形態における光触媒粉としては、石原産業株式会社製の品番ＳＴ−３１を用いた。この光触媒粉は、１次粒子径が７ｎｍ、表面積が２５０ｍ２／ｇであり、Ｚｎ（ＯＨ）２によって表面処理がなされているものである。なお、この光触媒粉の線膨張係数は０．８（１０−５／℃）である。
分散液（Ｂ）は、また、線膨張係数が５（１０−５／℃）以上である合成樹脂及び／又はゴム材料として、ＦＥＰを含んでいる。もっとも、これを他の材料に置換できることは第１実施形態の分散液（Ａ）の場合と同様である。
分散液（Ｂ）は、上述の光触媒粉を固形分として３５重量％含んでいる水系分散体５０ｇと、精製水７５ｇと、ＦＥＰを固形分として５４重量％含んでいる水系分散体９７．２ｇと、シリコン系界面活性剤２．２ｇと、を混合してから、攪拌して調整した。
この分散液（Ｂ）における光触媒粉とＦＥＰの重量比は、２５：７５であった。
【００２６】
次いで、上述のようにして調整した分散液（Ｂ）を、ＰＴＦＥ層と、ＦＥＰ層が既に形成された上述のシート基材の片面にバーコート法にて塗布した。シート基材の両面に分散液（Ｂ）を塗布することも勿論可能である。
【００２７】
次いで、分散液（Ｂ）を塗布したシート基材をそのまま常温乾燥させた後、６０℃で５分間更に乾燥させてから、３６０℃で３分間加熱し、焼成した。
【００２８】
次いで、焼成したシート基材を自然乾燥させつつ冷却して、第２実施形態による光触媒シート製造方法を終了させた。自然乾燥によって、焼成したシート基材の温度を常温に戻すまでに要した時間は、７分であった。
【００２９】
このようにして完成させた光触媒シート（試料２）の断面図は、図１に示したものと同様であった。
光触媒層の厚さは、３μｍであった。
光触媒層の表面には、第１実施形態の場合と同様の微細なクラックが入っていた。
≪第３実施形態≫
第３実施形態による光触媒シート製造方法は、以下のようなものである。
【００３０】
第３実施形態におけるシート基材は、第１実施形態と同様ガラス繊維を織って形成したものである。他のシート基材を用いることができるのは、第１実施形態と同様である。
第３実施形態でも、第１実施形態と同様に、シート基材の両面に、ＰＴＦＥを含む前処理分散液（Ａ）を塗布して焼成し、次いで、それにより形成されたＰＴＦＥ層の両表面に、ＦＥＰを含む前処理分散液（Ｂ）を塗布して焼成してＦＥＰ層を形成した。
【００３１】
次いで、分散液（Ｃ）を調整する。
分散液（Ｃ）は、線膨張係数が２（１０−５／℃）以下である光触媒粉を含んでいる。この実施形態では、光触媒粉は、第１実施形態で説明した高活性タイプの酸化チタンの粉と、第２実施形態で説明したガス吸着タイプの酸化チタンの粉の双方を含んでいる。
分散液（Ｃ）は、また、線膨張係数が５（１０−５／℃）以上である合成樹脂及び／又はゴム材料として、ＦＥＰを含んでいる。もっとも、これを他の材料に置換できることは第１実施形態の分散液（Ａ）の場合と同様である。
分散液（Ｃ）は、高活性タイプの光触媒粉末を固形分として２８重量％含んでいる水系分散体２５ｇと、ガス吸着タイプの光触媒粉末を固形分として３５重量％含んでいる水系分散体２０ｇと、精製水６７．５ｇと、ＦＥＰを固形分として５４重量％含んでいる水系分散体７７．８ｇと、シリコン系界面活性剤１．９ｇと、を混合してから、攪拌して調整した。
この分散液（Ｃ）における高活性タイプの光触媒粉と、ガス吸着タイプの光触媒粉と、ＦＥＰの重量比は、１２．５：１２．５：７５であった。
【００３２】
次いで、上述のようにして調整した分散液（Ｃ）を、ＰＴＦＥ層と、ＦＥＰ層が既に形成された上述のシート基材の片面にバーコート法にて塗布した。シート基材の両面に分散液（Ｃ）を塗布することも可能である。
【００３３】
次いで、分散液（Ｃ）を塗布したシート基材をそのまま常温乾燥させた後、６０℃で５分間更に乾燥させてから、３６０℃で３分間加熱し、焼成した。
【００３４】
次いで、焼成したシート基材を自然乾燥させつつ冷却して第３実施形態による光触媒シート製造方法を終了させた。
【００３５】
これにより完成した光触媒シート（試料３）の断面図は、図１に示したものと同様である。
光触媒層の厚さは、３μｍであった。
光触媒層の表面には、第１実施形態の場合と同様の微細なクラックが入っていた。
【００３６】
≪第４実施形態≫
第４実施形態による光触媒シート製造方法は、以下のようなものである。
【００３７】
第４実施形態におけるシート基材は、ポリエステル繊維を織って形成したものである。他のシート基材を用いることができるのは、第１実施形態と同様である。
第４実施形態では、シート基材の両面に、塩化ビニル樹脂を含む前処理分散液（Ｃ）を塗布する。前処理分散液（Ｃ）は、塩化ビニル樹脂、有機溶剤、可塑剤を混合したものである。
次いで、前処理分散液（Ｃ）を塗布したシート基材を加熱して、シート基材の両面に塩化ビニル樹脂を固定することにより、シート基材の両面に、塩化ビニル樹脂層を形成した。加熱の温度は１００℃、加熱時間は１分とした。
次いで、前処理分散液（Ｄ）を、塩化ビニル樹脂層のうちの一方の表面に塗布した。前処理分散液（Ｄ）の塗布は、この実施形態では、グラビアコーターを用いて行った。なお、この実施形態で用いる前処理分散液（Ｄ）は、日本曹達株式会社製の商品名ビストレイターＬ、品番ＮＲＣ−３５０Ａをそれに使用した。
次いで、前処理分散液（Ｄ）を塗布したシート基材を、１１０℃で１分加熱して、前処理分散液（Ｄ）に含まれていた合成樹脂等をシート基材の片面に固定することにより、接着層を形成した。この接着層は、後述する分散液（Ｄ）に含まれる光触媒粉をシート基材に接着するように機能する。
【００３８】
次いで、分散液（Ｄ）を調整する。
分散液（Ｄ）は、線膨張係数が２（１０−５／℃）以下である光触媒粉を含んでいる。この実施形態では、光触媒粉は、第１実施形態で説明した高活性タイプの酸化チタンの粉である。
分散液（Ｄ）は、この実施形態では、日本曹達株式会社製の商品名ビストレイターＬ、品番ＮＲＣ−３６０Ｃである。
【００３９】
次いで、上述の分散液（Ｄ）を、前処理分散液（Ｄ）が既に塗布された上述のシート基材の片面に、グラビアコーターを用いて塗布した。分散液（Ｄ）を塗布した厚さは、０．５μｍとした。シート基材の両面に分散液（Ｄ）を塗布することも可能である。
【００４０】
次いで、分散液（Ｄ）を塗布したシート基材をそのまま常温乾燥させた後、１００℃で１分間加熱し、自然乾燥させつつ冷却した。以上で、第４実施形態による光触媒シート製造方法を終了させた。
【００４１】
これにより完成した光触媒シート（試料４）の断面図を、図３に示す。
光触媒シート２０は、シート基材２１の両面を覆う、前処理分散液（Ｃ）によって形成された塩化ビニル樹脂層２２と、塩化ビニル樹脂層２２の一方を覆う、前処理分散液（Ｄ）によって形成された接着層２３と、この接着層２３を覆う、分散液（Ｄ）によって形成された光触媒層２４を備えている。
この光触媒層２４は、その組成のうちの８５重量％を光触媒粉が占めていた。光触媒層２４の厚さは、０．５μｍであった。
光触媒層２４の表面には、第１実施形態の場合と同様の微細なクラックが入っていた。
【００４２】
≪試験≫
試料１〜４について試験を行った。
行った試験は、以下の試験１と試験２の２種類である。
＜試験１＞
試験１は、試料１〜４に含まれる光触媒層が光触媒活性を有するか否かを評価するものである。硝酸銀水溶液による呈色反応後の色差により、光触媒活性の有無を評価する。
具体的には、試料１〜４を０.１ｍｏｌ／Ｌ（０．１Ｎ）の硝酸銀水溶液中に浸漬させた状態で、１ｍＷ／ｃｍ２の紫外線を１分間照射して、呈色反応を示したものは光触媒活性があったとし○、呈色反応を示さなかったものは光触媒活性がなかったとし×とした。
＜試験２＞
試験２は、試料１〜４に含まれる光触媒層のＮＯＸ除去性能を評価するものである。試験方法はＪＩＳ  Ｒ  １７０１−１『ファインセラミックス-光触媒材料の空気浄化性能試験方法-第１部：窒素酸化物の除去性能』に準拠した。
【００４３】
試験結果を、図４に示す。
図４に示したように、試料１〜試料４のすべてについて、試験１の結果が○となった。つまり、試料１〜試料４に含まれる光触媒層はすべて、光触媒活性を示した。
また、ＮＯＸの除去は試料１〜試料４のすべてで見られたが、ＮＯＸの除去量は、試料３のものが最大となった。これは、試料３の光触媒層に、高活性タイプの光触媒粉と、ガス吸着タイプの光触媒粉が含まれているからだと考えられる。
【図面の簡単な説明】
【００４４】
【図１】本発明の第１実施形態による光触媒シート製造方法によって得られた光触媒シートの一部断面図。
【図２】図１に示した光触媒シートの光触媒層の表面の拡大写真。
【図３】本発明の第４実施形態による光触媒シート製造方法によって得られた光触媒シートの一部断面図。
【図４】試料１〜試料４の試験結果を示す表図。
【符号の説明】
【００４５】
１０  光触媒シート
１１  シート基材
１２  ＰＴＦＥ層
１３  ＦＥＰ層
１４  光触媒層
２０  光触媒シート
２１  シート基材
２２  塩化ビニル樹脂層
２３  接着層
２４  光触媒層
【図１】
2006348415.tif 000003
【図３】
2006348415.tif 000004
【図４】
2006348415.tif 000005
【図２】
2006348415.tif 000006